(57)【特許請求の範囲】
【請求項１】
転写型に被転写材からなる硬化した層を形成し、
前記硬化した被転写材層表面に、前記被転写材層の表面と物理的相互作用によって密着可能な表面を有する基材を重ね合わせ、
前記硬化した被転写材層と前記基材とを物理的相互作用により吸着させて密着させ、
前記密着により一体化させた被転写材層及び基材と、前記転写型と、を分離することで、前記被転写材層が転写された基材を作製することを特徴とする基材作製方法。
【請求項２】
前記重ね合わせを常温常圧の状態で行うことを特徴とする請求項１に記載の基材作製方法。
【請求項３】
前記重ね合わせを常温減圧の状態で行うことを特徴とする請求項１に記載の基材作製方法。
【請求項４】
前記転写型は微細構造を有し、該微細構造を前記被転写材層の前記基材と密着する表面とは反対側の、もう一方の表面に転写することを特徴とする請求項１から３のいずれか１項に記載の基材作製方法。
【請求項５】
前記被転写材は、紫外線硬化性樹脂、熱硬化性樹脂、熱可塑性樹脂、フォトレジスト、電子ビームレジスト及びスピンオンガラス（ＳＯＧ）から選ばれる少なくとも１つの材料を含むことを特徴とする請求項１から４のいずれか１項に記載の基材作製方法。
【請求項６】
前記転写型に前記被転写材を塗布した後に硬化させることで前記被転写材層を形成することを特徴とする請求項１から５のいずれか１項に記載の基材作製方法。
【請求項７】
前記被転写材の塗布を、スピンコート法、スプレーコート法、ディップコート法及びバーコート法のうちのいずれかにより行うことを特徴とする請求項６に記載の基材作製方法。
【請求項８】
前記塗布した被転写材について、紫外線硬化、熱硬化及び溶剤揮発のうちの少なくともいずれか１つにより硬化処理を行うことを特徴とする請求項６または７に記載の基材作製方法。
【請求項９】
前記転写型に前記被転写材層を蒸着、蒸着重合、ＣＶＤ及びスパッタリングのうちのいずれかにより形成することを特徴とする請求項１から５のいずれか１項に記載の基材作製方法。
【請求項１０】
前記転写型は、シリコン、石英、ＳＯＧ、樹脂及び金属のうちの少なくとも１つから構成されることを特徴とする請求項１から９のいずれか１項に記載の基材作製方法。
【請求項１１】
前記基材は、石英、ガラス、シリコン、樹脂及び金属のうちの少なくとも１つから構成されることを特徴とする請求項１から１０のいずれか１項に記載の基材作製方法。
【請求項１２】
前記基材と前記被転写材層との間の密着力が前記被転写材層と前記転写型との間の密着力よりも大きくなるように前記基材、前記被転写材及び前記転写型の各材料を組み合わせることを特徴とする請求項１から１１のいずれか１項に記載の基材作製方法。
【請求項１３】
前記基材と前記被転写材層との間の密着力が前記被転写材層と前記転写型との間の密着力よりも大きくなるように前記基材及び前記被転写材層の密着する各表面の少なくとも一方に対し前記重ね合わせの前に前処理を行うことを特徴とする請求項１から１２のいずれか１項に記載の基材作製方法。
【請求項１４】
前記前処理は、ＵＶオゾン処理、プライマー処理、酸素アッシング処理、帯電処理、窒素プラズマ処理及び洗浄処理の内のいずれかであることを特徴とする請求項１３に記載の基材作製方法。
【請求項１５】
前記基材と前記被転写材層との密着後に、所定時間放置、加熱処理、静電気吸着処理及び加圧処理のうちのいずれかを実行してから、前記分離を行うことを特徴とする請求項１から１４のいずれか１項に記載の基材作製方法。
【請求項１６】
請求項１から１５のいずれか１項に記載の基材作製方法により作製した基材について被転写材層をマスクとしてリソグラフィ加工を行うことを特徴とするナノインプリントリソグラフィ方法。
【請求項１７】
請求項１から１５のいずれか１項に記載の基材作製方法により作製した基材の被転写材層を用いて別の基材に別の被転写剤層を転写し、前記別の基材について別の被転写材層をマスクとしてリソグラフィ加工を行うことを特徴とするナノインプリントリソグラフィ方法。
【請求項１８】
請求項１から１５のいずれか１項に記載の基材作製方法により被転写剤層が転写された基材を用いて転写型を複製することを特徴とする型複製方法。
【請求項１９】
前記被転写材層が転写された基材を２代目型とすることを特徴とする請求項１８に記載の型複製方法。
【請求項２０】
前記被転写材層が転写された基材を第２の転写型として用いて第２の基材に第２の被転写剤層を転写し、前記第２の基材を用いて３代目型を作製することを特徴とする請求項１８に記載の型複製方法。
【発明の詳細な説明】
【技術分野】
【０００１】
本発明は、転写型の型構造を基材に転写する基材作製方法、この基材作製方法を用いたナノインプリントリソグラフィ方法及び型複製方法に関する。
【背景技術】
【０００２】
ナノインプリントリソグラフィは、型の微細構造を型押しして転写するリソグラフィであり、簡便で安価な方法でありながら１０ｎｍ程度の解像度があるといわれている（非特許文献１参照）。従来の一般的なナノインプリントリソグラフィの工程を図１５に示す。【０００３】
図１５のように、基材１０２に紫外線硬化性樹脂１０３をスピンコート法等により塗布する（ａ）。次に、微細な凹凸構造等からなる微細構造１０１ａを有する型１０１で樹脂層１０３を押圧しながら紫外線を照射し樹脂層１０３を硬化させた後（ｂ）、離型を行い、硬化した樹脂層１０３を型１０１から分離する（ｃ）。次に、基材１０２上の樹脂層１０３の残膜１０４をアッシングで除去し（ｄ）、次に、基材１０２にエッチング加工を施すことで基材１０２を除去加工し（ｅ）、最終的に樹脂層１０３を完全に除去し、型１０１の微細構造１０１ａに対応した微細構造１０５を有する基材１０２を作製する（ｆ）。【０００４】
上述のように紫外線硬化性樹脂を用いるナノインプリント方法を一般に、光ナノインプリント法、または、ＵＶ（紫外線）ナノインプリント法と呼ぶ。また、図１５において、樹脂として熱可塑性樹脂を用い、加熱・押圧することで型１０１の微細構造１０１ａを転写する方法でもよく、これを熱ナノインプリント法と呼ぶ。【０００５】
特許文献１は、被加工物の撓みに起因したインプリント時の影響を軽減するために、被加工材を支持部で部分的に支持してプレスするインプリント装置、インプリント方法及びチップの製造方法を開示する。【０００６】
特許文献２は、均一に加重をかけるために、型と保持具の間にシーリングガスケットを有しそれらによって形成される圧力キャビティに静的なガス圧を与えて型と基板間に圧力を加える方法を開示する。【０００７】
特許文献３は、モールドにポリマーコートを塗布し、ポリマーコートをモールドから適当な温度及び圧力状態の基板に転写して、所望のマイクロ／ナノ構造をその上に有するインプリント基板を形成する方法を開示する。例えば、基板への転写は、所望の圧力及び温度で加熱液圧プレス内で行われ（請求項１６）、例えば、約９０℃の温度及び約５ＭＰａの圧力で行われる（請求項３０）。
【先行技術文献】
【特許文献】
【０００８】
【特許文献１】特開２００７−１９４７９号公報
【特許文献２】米国特許７１４４５３９号
【特許文献３】特表２００５−５２４９８４号公報
【特許文献４】特開２００４−１０３８１７号公報
【非特許文献】
【０００９】
【非特許文献１】Ｓ．Ｙ．Ｃｈｏｕ，Ｐ．Ｒ．Ｋｒａｕｓｓａｎｄ  Ｐ．Ｊ．Ｒｅｎｓｔｒｏｍ，Ｓｃｉｅｎｃｅ．８５，２７２（１９９６）
【発明の概要】
【発明が解決しようとする課題】
【００１０】
図１５及び特許文献１，２のいずれの場合でも、比較的大面積で微細構造を転写しようとすると図１６のような問題が発生する。すなわち、型１０１や基材１０２の平面度（μｍオーダー）、保持した時の型１０１や基材１０２のたわみ（μｍオーダー）、及び、型１０１と基材１０２との相対的な位置関係（チルト）はそれぞれ微細構造（ｎｍオーダー）に比べて大きいため、図１６のように、樹脂層１０３において微細構造を転写できる領域Ａとできない領域Ｂが発生し、転写の面内不均一性が生じてしまう。また、転写されたとしても残膜１０４の厚さに面内分布が発生し、そのまま、図１５の後工程（ｄ）（ｅ）（ｆ）を進めると、基材１０２に形成される微細構造１０５の凹凸に深さのばらつき等の不具合が生じてしまう。【００１１】
例えば、一般的に基材として使われるシリコンウエハの平面度（ＰＶ）は、５μｍ程度（測定エリア径５０ｍｍ）であり、また、一般的に型として使われる石英ウエハも平面度は同程度である。したがって、一般的な基材及び型を用いた場合、ｎｍオーダーの微細構造を転写する際には上述の図１６のような転写の面内不均一性や残膜厚の面内分布等の問題が生じ易い。【００１２】
特許文献１における被加工材を部分的に支持してプレスして、保持時のたわみの影響を軽減する方法は、基本的に半導体チップの製造を目的としたもので、チップサイズは２０ｍｍ角程度である。また、型や基板の平面度の影響を改善するものではない。【００１３】
また、特許文献２におけるガス圧による押圧では保持したときのたわみの影響や型と基材の相対的な位置関係の悪さによるプレス圧の均一性は向上するが、基材や型の平面度を補正する程の圧力は発生しない。【００１４】
特許文献３の方法は、モールドに塗布したポリマーコートをモールドから適当な温度及び圧力状態の基板に転写するので、モールドと基板の平面性の個体差によって良好な密着状態を再現することが難しい。また、適当な温度及び圧力状態の基板に転写するため、温度、圧力、保持時間の制御を同時に行う必要があり、工程を分けることができないので、スループットを上げることが難しく、生産性の向上を図り難い。また、加熱液圧プレスが必要なため大面積の転写を行う場合は、装置が大型化してしまう。【００１５】
本発明は、上述のような従来技術の問題に鑑み、型や基材の平面性によらず、基材側の全面に型構造の転写が可能で転写の面内均一性及び残膜厚の面内分布の均一性を実現可能な基材作製方法、この基材作製方法を用いたナノインプリントリソグラフィ方法及び型複製方法を提供することを目的とする。
【課題を解決するための手段】
【００１６】
上記目的を達成するために、本発明による基材作製方法は、転写型に被転写材からなる硬化した層を形成し、前記硬化した被転写材層表面に、前記被転写材層の表面と物理的相互作用によって密着可能な表面を有する基材を重ね合わせ、前記硬化した被転写材層と前記基材とを物理的相互作用により吸着させて密着させ、前記密着により一体化させた被転写材層及び基材と、前記転写型と、を分離することで、前記被転写材層が転写された基材を作製することを特徴とする。
【００１７】
この基材作製方法によれば、転写型上の硬化した被転写材層に基材を重ね合わせることで、被転写材層表面と基材表面とが物理的相互作用によって互いに吸着するので、被転写材層と基材との間に接着材等を介在させずに被転写材層と基材とを密着させることができる。この密着した被転写材層及び基材を一体にして転写型から分離できるため、被転写材層が転写された基材を得ることができる。また、転写型上に硬化した被転写材層を形成し、その硬化した被転写材層と基材とを一体にして転写型から分離するので、転写型や基材の平面性によらず、基材側の全面に型構造の転写が可能である。さらに、転写型と基材を保持した状態で加重を行わないので、転写型や基材を保持したときのたわみや転写型と基材との位置関係（チルトなど）に起因する転写の面内不均一性及び転写材層の残膜厚の面内分布の発生を未然に防止できる。これにより、型構造を精度よく転写した基材を低コストで作製することができる。【００１８】
上記基材作製方法において前記基材及び前記被転写材層が常温常圧の状態または常温減圧の状態で前記基材及び前記被転写材層の各平面の平面性によらずに前記各平面にならって互いに吸着する。【００１９】
前記転写型は微細構造を有し、前記微細構造を前記被転写材層の前記基材と密着する表面とは反対側の、もう一方の表面に転写する。微細構造としては、周期的な凹凸構造等がある。【００２０】
前記被転写材は、紫外線硬化性樹脂、熱硬化性樹脂、熱可塑性樹脂、フォトレジスト、電子ビームレジスト及びＳＯＧ（スピンオンガラス（ｓｐｉｎ  ｏｎ  ｇｌａｓｓ））から選ばれる少なくともいずれか１つの材料を含むことが好ましい。【００２１】
前記転写型に前記被転写材を塗布した後に硬化させることで前記被転写材層を形成することができる。この場合、前記被転写材の塗布を、スピンコート法、スプレーコート法、ディップコート法及びバーコート法のうちのいずれかにより行うことが好ましい。なお、被転写材を塗布する際には主に膜厚によってコーティング方法を選び、膜厚がｎｍ〜μｍオーダーの場合、スピンコート法やスプレーコート法が適しており、それ以上の場合にバーコート法が適している。また、モノマーやオリゴマーからなる単分子膜レベルの超薄膜を塗布する場合はディップコート法が適している。【００２２】
また、前記塗布した被転写材について、紫外線硬化、熱硬化及び溶剤揮発のうちの少なくともいずれか１つにより硬化処理を行うことが好ましい。複数の硬化法を組み合わせてもよく、例えば、紫外線硬化性樹脂または熱硬化性樹脂を溶剤で希釈して使用する場合、加熱処理で溶剤を揮発させた後、紫外線硬化処理または熱硬化処理を行う。【００２３】
また、前記転写型に前記被転写材層を蒸着、蒸着重合、ＣＶＤ及びスパッタリングのうちのいずれかにより形成するようにしてもよい。【００２４】
前記転写型は、シリコン、石英、ＳＯＧ、樹脂及び金属のうちの少なくとも１つから構成されることが好ましい。【００２５】
前記基材は、石英、ガラス、シリコン、樹脂及び金属のうちの少なくとも１つから構成されることが好ましく、これらの複合材料であってもよい。【００２６】
前記基材と前記被転写材層との間の密着力が前記被転写材層と前記転写型との間の密着力よりも大きくなるように前記基材、前記被転写材及び前記転写型の各材料を組み合わせることで、被転写材層及び基材と転写型との分離を安定して行うことができる。【００２７】
また、前記基材と前記被転写材層との間の密着力が前記被転写材層と前記転写型との間の密着力よりも大きくなるように前記基材及び前記被転写材層の密着する各表面の少なくとも一方に対し前記密着前に前処理を行うことで、被転写材層及び基材と転写型との分離を安定して行うことができる。この場合、前記前処理は、ＵＶオゾン処理、プライマー処理、酸素アッシング処理、帯電処理、窒素プラズマ処理及び洗浄処理の内のいずれかであることが好ましい。【００２８】
前記基材と前記被転写材層との密着後に、所定時間放置、加熱処理、静電気吸着処理及び加圧処理のうちの少なくともいずれかを実行してから、前記分離を行うことで、基材と被転写材層との間の密着性を大きくできる。【００２９】
本発明におけるナノインプリントリソグラフィ方法は、上述の基材作製方法により作製した基材について被転写材層をマスクとしてリソグラフィ加工を行うことを特徴とする。【００３０】
このナノインプリントリソグラフィ方法によれば、転写型や基材の平面性によらず、基材側の全面に型構造を転写でき、転写の面内均一性及び残膜厚の面内分布の均一性を実現でき、被転写材層の精度が向上するので、精度のよいリソグラフィ加工が可能となる。なお、前記被転写材層について残膜除去後に前記リソグラフィ加工を行うことが好ましい。【００３１】
本発明における別のナノインプリントリソグラフィ方法は、上述の基材作製方法により作製した基材の被転写材層を用いて別の基材に別の被転写剤層を転写し、前記別の基材について別の被転写材層をマスクとしてリソグラフィ加工を行うことを特徴とする。【００３２】
このナノインプリントリソグラフィ方法によれば、転写型や基材の平面性によらず、基材側の全面に型構造を転写でき、転写の面内均一性及び残膜厚の面内分布の均一性を実現でき、被転写材層の精度が向上するので、精度のよいリソグラフィ加工が可能となる。また、別の被転写材層をリソグラフィ加工に適合した材料に替えることができ、リソグラフィ加工法を安定して実行可能となる。【００３３】
本発明における型複製方法は、上述の基材作製方法により被転写剤層が転写された基材を用いて転写型を複製することを特徴とする。【００３４】
この型複製方法によれば、転写型や基材の平面性によらず、基材側の全面に型構造を転写でき、転写の面内均一性及び残膜厚の面内分布の均一性を実現でき、被転写材層の精度が向上するので、転写型を精度よく複製することができる。また、転写型は、その作製にコストがかかり、高価なものであるが、精度のよい複製型を低コストで作製することができる。【００３５】
上記型複製方法において前記被転写材層が転写された基材を２代目型とすることができる。【００３６】
また、前記被転写材層が転写された基材を第２の転写型として用いて第２の基材に第２の被転写剤層を転写し、前記第２の基材を用いて３代目型を作製することができる。【００３７】
なお、本明細書では、「転写」の用語を、被転写材層が基材と一体になって基材側に移ること、及び、型構造（微細構造）が被転写材層の表面に形成されること、の両方の意味で用いている。【００３８】
同じく、「平面性」は、幾何学的平面からの外れのことで、平面性の度合い（平面度：面の歪の最大値（山）と最小値（谷）の高低差）と、平面性の類型（そり方、うねり方）と、を意味する。
【発明の効果】
【００３９】
本発明の基材作製方法によれば、転写型や基材の平面性によらず、基材側の全面に型構造の転写が可能で転写の面内均一性及び被転写材層の残膜厚の面内分布の均一性を実現できる。
【図面の簡単な説明】
【００４０】
【図１】第１の実施形態による基材作製方法の各工程（ａ）〜（ｆ）を説明するための図である。
【図２】図１の基材作製方法の各工程（ｃ）（ｄ）（ｆ）をより詳しく説明するために示す型と基材の側面図（ａ）〜（ｃ）である。
【図３】図１，図２の樹脂層１２と基材１３との自己吸着作用を説明するために２つの基材が互いに吸着しあう様子を模式的に示す側面図である。
【図４】図１，図２の基材作製方法において樹脂層が基材に転写される原理を説明するための図である。
【図５】自己吸着の前処理実行前におけるシリコン（型）と樹脂と基材との間の密着力Ｆａ，Ｆｂを説明するための図である。
【図６】第２の実施形態による自己吸着の前処理（第１例）を説明するための図である。
【図７】図６と同じく自己吸着の前処理（第２例）を説明するための図である。
【図８】第２の実施形態による各材料の組み合わせ（第３例）を説明するための図である。
【図９】第３の実施形態によるナノインプリントリソグラフィ方法の各工程（ａ）〜（ｉ）を説明するための図である。
【図１０】第４の実施形態における転写型のＳＯＧによる３代目型の作製方法（第３例）の各工程（ａ）〜（ｆ）を説明するための図である。
【図１１】第４の実施形態における転写型のＳＯＧによる３代目型の作製方法（第４例）の各工程（ａ）〜（ｆ）を説明するための図である。
【図１２】第４の実施形態における転写型の石英による３代目型の作製方法（第５例）の各工程（ａ）〜（ｈ）を説明するための図である。
【図１３】実施例１で被転写材を転写した基材表面の微細形状を示す走査型電子顕微鏡写真である。
【図１４】実施例２で転写型から複製した型表面の微細形状を示す走査型電子顕微鏡写真である。
【図１５】従来のナノインプリントリソグラフィの工程（ａ）〜（ｆ）を示す図である。
【図１６】図１５及び特許文献１，２の従来方法で発生する問題を説明するための図である。
【発明を実施するための形態】
【００４１】
以下、本発明を実施するための形態について図面を用いて説明する。
【００４２】
〈第１の実施形態〉
図１は第１の実施形態による基材作製方法の各工程（ａ）〜（ｆ）を説明するための図である。図２は図１の基材作製方法の各工程（ｃ）（ｄ）（ｆ）をより詳しく説明するために示す型と基材の側面図（ａ）〜（ｃ）である。図１，図２を参照しながら、本実施形態による基材作製方法を説明する。なお、図１，図２及び後述の各図では、型の微細凹凸構造や型・基材の厚さや平面度等が誇張して描かれている。
【００４３】
図１（ａ）のように、シリコンウエハからなり微細凹凸構造１０を有する転写型１１を用意し、転写型１１の微細凹凸構造１０のある面にスピンコート法により被転写材として紫外線硬化性樹脂を塗布し、被転写材層である樹脂層１２を形成する。樹脂層１２はスピンコート法により均一な厚さに精度よく形成される。
【００４４】
なお、転写型１１は、例えば電子ビーム描画によりレジストマスクを作製し、エッチング加工によりシリコンウエハに微細な凹凸を形成することで得ることができるが、この方法に限定されるものではない。
【００４５】
次に、図１（ｂ）のように、樹脂層１２に対し紫外線ランプ１６から紫外線を照射することで樹脂層１２を全面的に硬化させる。これにより、転写型１１上に硬化した樹脂層１２を均一で精度のよい厚さに形成できる。なお、被転写材の樹脂として熱硬化性樹脂を用いた場合は、図１（ｂ）の工程において紫外線照射ではなく、加熱処理により樹脂層１２を硬化させる。また、被転写材として電子ビームレジストまたはフォトレジストを用いた場合は図１（ｂ）の工程でベイク処理によって溶媒を揮発させることで樹脂層１２を硬化させる。
【００４６】
次に、図１（ｃ）、（ｄ）のように、転写型１１上の硬化した樹脂層１２に石英からなる薄膜状の基材１３をセットし、重ね合わせることで密着させる。このとき、樹脂層１２と基材１３との間には接着材等を介在させなくとも樹脂層１２と基材１３とが互いに吸着（自己吸着）する。
【００４７】
次に、図１（ｅ）の樹脂層１２と基材１３を加熱する。これにより、樹脂層１２と基材１３との密着性を向上させる。この場合、加熱温度は用いた樹脂のガラス転移点以上が好ましい。
【００４８】
次に、樹脂層１２と基材１３が室温まで冷却した後に、図１（ｆ）のように、樹脂層１２及び基材１３を転写型１１から分離させることで離型する。
【００４９】
上述の各工程（ａ）〜（ｆ）により、樹脂層１２を基材１３に転写させることができ、樹脂層１２と基材１３の密着面とは反対側の表面に転写型１１の微細凹凸構造１０が転写されて形成された微細凹凸構造１７のある樹脂層１２を有する基材１５を作製できる。樹脂層１２の微細凹凸構造１７は、転写型１１の微細凹凸構造１０の凹凸を反転させた構造となる。
【００５０】
本実施形態の基材作製方法によれば、次のような効果を奏する。
【００５１】
（１）図２（ａ）のように、転写型１１や基材１３が数μｍ程度の平面性を有していても、転写型１１の微細凹凸構造１０のある面に樹脂を塗布して硬化させることで樹脂層１２を形成した後に、図２（ｂ）のように基材１３を密着させてから、その樹脂層１２を基材１３とともに転写型１１から分離するので、図２（ｃ）のように樹脂層１２の全面に転写型１１の微細凹凸構造１０を転写でき、微細凹凸構造１０の転写が面内で均一に行われる。また、図１（ｆ）、図２（ｃ）の樹脂層１２に転写されて形成された微細凹凸構造１７の凹部の残膜１４の厚さは面内全体で均一である。
【００５２】
（２）転写型１１に形成した樹脂層１２と基材１３とは、密着の際に、図２（ｂ）のように、基材１３及び樹脂層１２が常温常圧で基材１３及び樹脂層１２の各平面の平面性によらずに各平面にならって互いに吸着（自己吸着）することで、樹脂層１２と基材１３とが一体になるので、樹脂層１２と基材１３を転写型１１から分離させて離型でき、樹脂層１２を基材１３に転写できる。
【００５３】
（３）転写型１１及び基材１３を保持した状態でのプレスによる加重を行わないので、基材１３を保持したときのたわみや転写型１１と基材１３との位置関係（チルトなど）に起因する転写の面内不均一性及び残膜厚の面内分布の発生を未然に防止できる。
【００５４】
（４）スピンコート法で塗布された樹脂層１２は、均一で精度のよい厚さを有するが、その状態で硬化させるので、転写型１１の微細凹凸構造１０が転写されて硬化した樹脂層１２は厚さの均一性と精度を保つことができる。
【００５５】
（５）樹脂層１２（被転写材層）と基材１３を、各平面の平面性によらず各平面にならって互いに吸着（自己吸着）することで密着させることができるため、型や基材の大きさに制限がない。また、密着工程において押圧が不要なので、通常のナノインプリント法で不可欠の大型のプレス機が不要である。また、自己吸着の速度は速く、４インチの型と基板との密着にかかる時間は数秒であり、スループットを考えた時に密着工程が律速にならないので、生産性への影響はない。
【００５６】
（６）従来技術のように凹凸パターンを有する型を樹脂等に対して押圧して転写する場合、型の凹部に樹脂が進入する際に凹部内に気体が封入されることによって、所定のパターンが形成されないことがあり、例えば特許文献４ではその問題を解決するために、押圧力下で液化する気体雰囲気下でインプリントすることで欠陥の発生を防止しているのに対し、本実施形態の基材作製方法によれば、被転写材は押圧によって充填させるのではなく、塗布によって充填させるため、特許文献４のような気体雰囲気で行う等の工夫を行わなくても転写型の凹部にすき間なく充填することができ、型形状に忠実な被転写材層を得ることができる。
【００５７】
（７）以上のように、樹脂層１２と基材１３とを重ね合わせるだけで密着させることができるので、転写型１１の微細凹凸構造１０を精度よく転写した基材を低コストで作製することができる。
【００５８】
次に、図１（ｄ）、図２（ｂ）における転写型１１上の樹脂層１２と基材１３との物理的相互作用について図３を参照しながら説明する。図３は、図１，図２の樹脂層１２と基材１３との自己吸着作用を説明するために２つの基材が互いに吸着しあう様子を模式的に示す側面図である。
【００５９】
二つの基材Ｃ，Ｄを貼り合せるために重ねると、それぞれの平面性が異なるので、重ね合わせた初期は二つの基材Ｃ，Ｄの間にはある距離が存在し、ニュートン縞が見える状態となるが、ある時間が経過すると（または１箇所に力をかけて接触させると）、図３のように、基材Ｃ，Ｄは、部分Ｅで部分的に接触した状態になる。この状態ができると、接触部分Ｅの近傍において、基材Ｃ，Ｄ間で分子間力に由来する引力ａ，ｂ，ｃ（基材Ｃ，Ｄ間の距離が短い順からａ＞ｂ＞ｃ）が働くことで、互いに相手側の基材Ｃ，Ｄを変形させながら、または、相対的に変形しやすい基材Ｃ，Ｄが変形しながら、接触領域が徐々に拡大していき、最終的に全面が密着した状態となる。
【００６０】
以上のように、二つの基材Ｃ，Ｄを重ね合わせると、上述の物理的相互作用によって互いに自己吸着し、全面が密着する。
【００６１】
次に、図１における好ましい態様について三例（１）〜（３）を説明する。
【００６２】
（１）図１において、自己吸着させる基材と被転写材層の互いの面は平坦であることが好ましく、平坦度として、平均表面粗さが中心線平均粗さＲａで１ｎｍ以下であることが好ましい。なお、この場合のＲａは被転写材表面の面粗さであって、微細構造に由来した凹凸成分は含まない。
【００６３】
（２）図１（ｄ）における自己吸着工程は、大気圧下（常圧）で行ってよいが、真空下で行うことで被転写材層と基材との間に気泡をはらむことがなくより密着性向上に寄与するので、真空（減圧）状態で行うことがより好ましい。
【００６４】
（３）図１において自己吸着させる被転写材層と基材の互いの面は、分子間力によって変形できる程度の剛性を有することが好ましい。
【００６５】
〈第２の実施形態〉
第２の実施形態は、図１，図２において樹脂層１２と基材１３との間の吸着力を大きくするために前処理を行うか（図６，図７）または各材料を選択し組み合わせるもの（図８）である。
【００６６】
図４は図１，図２の基材作製方法において樹脂層が基材に転写される原理を説明するための図である。図５は前処理実行前におけるシリコン（型）と樹脂と基材との間の密着力Ｆａ，Ｆｂを説明するための図である。図６は本実施形態による前処理（第１例）を説明するための図である。図７は、同じく前処理（第２例）を説明するための図である。図８は、本実施形態による各材料の組み合わせ（第３例）を説明するための図である。
【００６７】
図１，図２において樹脂層（被転写材層）を基材に転写するのに必要なプロセスは、図４（ａ）のように被転写材層１２を転写型１１に塗布し硬化する工程、図４（ｂ）のように自己吸着によって基材１３と貼り合わせる工程、及び図４（ｃ）のように離型する工程、である。
【００６８】
図４（ｂ）において、被転写材層１２と基材１３との界面における密着力をＦａ，転写型１１と被転写材層１２との界面における密着力をＦｂとすると、Ｆａ＞Ｆｂの場合は、図４（ｃ）のように、転写型１１上の樹脂を基材側へ転写することができる。逆に、Ｆａ＜Ｆｂの場合、図４（ｄ）のように、被転写材層１２は転写型１１に残ったままとなり転写することができない。
【００６９】
図５のように、例えば、型材料がシリコン（Ｓｉ）で、被転写材がアクリル樹脂で、基材がガラスである場合、普通に貼り合わせただけでは、いずれの界面においても、密着力Ｆａ，Ｆｂは、−ＯＨ基と−ＣＨ３との相互作用によるものとなり、Ｆａ≒Ｆｂとなるため、安定して転写することができない。
【００７０】
そこで、本実施形態では、次の第１例〜第３例のようにして、Ｆａ＞Ｆｂを実現している。
【００７１】
第１例は、図６のように、型材料をシリコン（Ｓｉ）とし、被転写材をアクリル樹脂とし、基材をガラスとした場合、前処理として樹脂表面にＵＶオゾン処理を施すものである。かかる前処理によって、樹脂表面に−ＯＨ基が配向し、ガラス基材の−ＯＨ基と静電的相互作用によって密着力Ｆａが増し、Ｆａ＞Ｆｂになる。なお、この工程の後に加熱工程や押圧工程や所定時間の放置をすることによって、−ＯＨ、−ＯＨの分子間距離をより小さくすることができ、さらに密着力Ｆａを大きくできる。
【００７２】
第２例は、図７のように、図６と同様に型材料をシリコン（Ｓｉ）とし、被転写材をアクリル樹脂とし、基材をガラスとした場合、前処理としてガラス（基材）表面にプライマー処理を施すものである。ガラス表面上に−ＣＨ３基の配向するようなプライマー層を形成する前処理を行うことで、密着力Ｆａが増し、Ｆａ＞Ｆｂになる。いずれの表面も−ＣＨ３となるため、分子間のなじみがよい状態となり、分子間距離が小さくなって、大きな分子間力が働くためと考えられる。なお、この工程の後に加熱工程や押圧工程や所定時間の放置をすることによって、−ＣＨ３、−ＣＨ３の分子間距離をより小さくすることができ、さらに密着力Ｆａを大きくできる。
【００７３】
第３例は、図８のように、型材料を樹脂とし、被転写材をＳＯＧ（スピンオンガラス）とし、基材をガラスとした場合は、ＳＯＧ表面の−ＯＨ基と、ガラス基材の−ＯＨ基との静電的相互作用によって密着力Ｆａが大きくなるので、前処理を行わなくてもＦａ＞Ｆｂになる。
【００７４】
なお、本例においても密着工程の後に加熱工程や押圧工程や所定時間の放置をすることによって、−ＯＨ、−ＯＨの分子間距離をより小さくすることができ、さらに密着力を大きくできる。また、転写型と、被転写材と、基材との各材料を適宜組み合わせることにより、基材と被転写材層との密着力ＦａをＦｂよりも大きくできる。
【００７５】
上述の図６，図７のように、基材と被転写材層（樹脂層）との密着性をより強固にするために前処理を行うことが効果的であり、これにより、基材と被転写材層と、転写型との離型を安定して行うことができる。例えば、かかる表面活性化処理として、ＵＶオゾン処理やエキシマランプ処理や酸素アッシング処理やアルカリ洗浄とアルコール洗浄との洗浄処理のいずれかを行うことで、樹脂表面と無機材料表面との密着性が増す。また、無機材料にプライマー処理として例えばアクリル系のシランカップリング剤によりガラスへ成膜処理を行うことで樹脂表面との密着性を増すことができる。上述の前処理方法は、基材と被転写材とに用いる各材料に応じて適当な前処理方法を選択することが好ましい。
【００７６】
また、第３例のように、基材と被転写材との材料の組み合わせによって前処理を特に行わずに基材と被転写材層（樹脂層）との密着性をより強固にすることができる。
【００７７】
〈第３の実施形態〉
第３の実施形態は、第１または第２の実施形態による基材作製方法を用いて行うナノインプリントリソグラフィ方法である。図９は第３の実施形態によるナノインプリントリソグラフィ方法の各工程（ａ）〜（ｉ）を説明するための図である。
【００７８】
図９（ａ）〜（ｆ）の各工程は、図１（ａ）〜（ｆ）の基材作製方法の各工程に対応し同様であるので、それらの説明は省略する。なお、図６〜図８と同様にして基材と樹脂層（被転写材層）との密着性を増大させることが好ましい。
【００７９】
図９（ｆ）の離型により、基材１３と密着した樹脂層１２を有する基材１５を得るが、基材１５の樹脂層１２は、転写型１１の微細凹凸構造１０が反転されて形成された微細凹凸構造１７を有する。
【００８０】
次に、図９（ｇ）のように、基材１３上の微細凹凸構造１７のある樹脂層１２にアッシング処理を行うことで、微細凹凸構造１７の凹部の残膜１４を除去する。この残膜１４の除去により図の破線のように基材１３の凹部底面が露出するとともに、樹脂層１２の微細凹凸構造１７の凸部が低くなる。
【００８１】
次に、図９（ｈ）のように、基材１３に対して図９（ｇ）の樹脂層１２をマスクとしてエッチング加工を行うことで基材１３を加工し、樹脂層１２の樹脂１８が残っているが、さらにエッチング加工を行うことで、図９（ｉ）のように、基材１３に微細凹凸構造１７に対応した微細凹凸構造１９を形成した基材２０を得る。
【００８２】
上述のようにして転写型１１の微細凹凸構造１０を反転させた樹脂からなる微細凹凸構造１７を有する基材１５を用いて、転写型１１の微細凹凸構造１０を反転させた微細凹凸構造１９を基材１３上に形成した基材２０を得ることができる。
【００８３】
なお、図９（ｄ）の自己吸着工程の前に、樹脂層１２の表面に対し酸素アッシング処理等を行うことで、樹脂層１２の表面を活性化させるとともに樹脂層１２を薄膜化するようにしてもよい。これにより、図９（ｄ）の自己吸着工程での樹脂層１２とガラスからなる基材１３との密着性を増大させるとともに、樹脂層１２の厚さを薄くすることで図９（ｇ）の残膜除去工程に要する時間を短縮化できる。
【００８４】
本実施形態のナノインプリントリソグラフィ方法によれば、転写型１１や基材１３の平面性によらず、基材１３側の全面に転写型１１の微細凹凸構造１０を転写でき、転写の面内均一性及び残膜１４の厚さの面内分布の均一性を実現でき、被転写材層１２の精度が向上し、基材１３上に形成される微細凹凸構造１９の精度がよくなる。
【００８５】
また、樹脂層１２の残膜１４の厚さは面内全体で均一であるので、図９（ｇ）のアッシング処理により残膜１４は均一に一様に除去される。このため、図９（ｈ）のエッチング加工において基材１３が一様に均一に加工されるため、基材１３上に形成される微細凹凸構造１９の精度がよくなる。
【００８６】
〈第４の実施形態〉
第４の実施形態は、第１または第２の実施形態による基材作製方法を用いて転写型の複製を得る方法である。本実施形態による第１例〜第５例について説明する。
【００８７】
第１例は、転写型の２代目型を、図９（ａ）〜（ｉ）と同様の工程で作製するものである。すなわち、図９（ａ）の転写型１１を１代目とし、基材１３として例えば石英を用いることで図９（ｉ）で得た基材２０が石英からなる２代目型である。
【００８８】
第２例は、転写型の２代目型を、図９（ａ）〜（ｆ）と同様の工程で作製するものである。すなわち、図９（ａ）の転写型１１を１代目とし、図９（ｆ）の離型工程で、微細凹凸構造１７が形成された樹脂層１２を基材１３上に有する基材１５を得るが、この基材１５が樹脂による２代目型である。
【００８９】
上述と同様にして、図９（ａ）で被転写材として例えばＳＯＧを用いてＳＯＧ層を形成し、図９（ｆ）で離型することで、微細凹凸構造１７が形成されたＳＯＧ層を基材１３上に有する基材１５を得る。この基材１５がＳＯＧによる２代目型である。
【００９０】
さらに、上述の樹脂層やＳＯＧ層の被転写材層が転写された基材１３を第２の転写型として、第２の基材及び第２の被転写材を用いて再度同一の工程を繰り返すことで、微細凹凸構造が形成された基材を得ることができるが、この基材を３代目型としてもよい。
【００９１】
第３例は、図１０のように、転写型の３代目型を転写材としてＳＯＧを用いて作製するものである。図１０は、本実施形態における転写型のＳＯＧによる３代目型の作製方法（第３例）の各工程（ａ）〜（ｆ）を説明するための図である。
【００９２】
第３例では、図９（ａ）〜（ｆ）と同様の各工程を経て離型工程まで至る。すなわち、図１０（ａ）のように、図９（ｆ）と同様に転写型１１から基材１３と密着した樹脂層１２を離型する。基材１３上の樹脂層１２には、転写型１１の微細凹凸構造１０が反転され微細凹凸構造１７が転写されている。
【００９３】
次に、図１０（ｂ）のように、樹脂層１２を有する基材１５を第２の転写型として用い、樹脂層１２上に第２の被転写材としてＳＯＧをスピンコート法で塗布し、被転写材層としてＳＯＧ層２１を形成する。次に、図１０（ｃ）のように、ＳＯＧ層２１の上にガラスからなる第２の基材２２を上述と同様に自己吸着させることで密着させる。
【００９４】
次に、加熱処理を行うことで図１０（ｄ）のＳＯＧ層２１と基材２２との密着性を大きくする。その後、ＳＯＧ層２１と基材２２が室温まで冷却した後に、図１０（ｅ）のように、ＳＯＧ層２１と基材２２を樹脂層１２から分離させることで離型する。
【００９５】
図１０（ｆ）のように、ガラス基材２２上のＳＯＧ層２１には樹脂層１２の微細凹凸構造１７が反転された微細凹凸構造２３が転写されており、微細凹凸構造２３を有する型２４を得る。すなわち、型２４は、転写型１１→樹脂層１２→ＳＯＧ層２１の順で微細凹凸構造が転写されているので、３代目型となる。
【００９６】
上述のようにして、微細凹凸構造２３が形成されたＳＯＧ層２１とガラス基材２２とから構成された転写型１１の３代目型２４を得ることができる。
【００９７】
第４例は、図１１のように、転写型のＳＯＧによる３代目型を第３例とは別の方法で作製するものである。図１１は、本実施形態における転写型のＳＯＧによる３代目型の作製方法（第４例）の各工程（ａ）〜（ｆ）を説明するための図である。
【００９８】
第４例では、図９（ａ）〜（ｆ）と同様の各工程を経てから、樹脂層１２を有する基材１５を第２の転写型とし、図１０（ｂ）と同様の工程で第２の転写材層としてＳＯＧ層を形成する。すなわち、図１１（ａ）のように、樹脂層１２の上にＳＯＧ層２１を形成する。
【００９９】
次に、図１１（ｂ）のように、ＳＯＧ層２１の上にシリコンからなる第２の基材２５を上述と同様に自己吸着させることで密着させる。次に、図１１（ｃ）のように樹脂層１２から基材１３を分離させて離型する。
【０１００】
次に、図１１（ｄ）の樹脂層１２を剥離やアッシング処理や溶剤処理等により除去する。これにより、図１１（ｅ）のように、ＳＯＧ層２１に樹脂層１２の微細凹凸構造１７が反転された微細凹凸構造２６が転写されており、微細凹凸構造２６を有する３代目型２７を得る。
【０１０１】
上述のようにして、微細凹凸構造２６が形成されたＳＯＧ層２１とシリコン基材２５とから構成された転写型１１の３代目型２７を得ることができる。
【０１０２】
なお、第４例では、基材１３を樹脂から構成し、図１１（ｃ）の離型工程を省略し、図１１（ｄ）の樹脂除去工程で基材１３と樹脂層１２とを一体に除去するようにしてもよい。
【０１０３】
第５例は、図１２のように、転写型の石英による３代目型を作製するものである。図１２は、本実施形態における転写型の石英による３代目型の作製方法（第５例）の各工程（ａ）〜（ｈ）を説明するための図である。
【０１０４】
第５例では、図９（ａ）〜（ｆ）と同様の各工程を経てから、樹脂層１２を有する基材１５を第２の転写型とし、図１０（ｂ）、図１１（ａ）と同様の工程で第２の転写材層としてＳＯＧ層を形成する。すなわち、図１２（ａ）のように、樹脂層１２の上にＳＯＧ層２１を形成する。
【０１０５】
次に、図１２（ｂ）のように、樹脂層１２の上に形成されたＳＯＧ層２１の表面に対しエッチング処理を行うことで薄膜化し、ＳＯＧ層２１をその表面２１ａが樹脂層１２の微細凹凸構造１７の凸部表面１７ａの近くになるまで薄くする。
【０１０６】
次に、図１２（ｃ）のように、ＳＯＧ層２１の表面２１ａにシリコンからなる第２の基材２５を上述と同様に自己吸着させることで密着させる。次に、図１２（ｄ）のように樹脂層１２から基材１３を分離させて離型する。
【０１０７】
次に、図１２（ｅ）の樹脂層１２を剥離やアッシング処理や溶剤処理等により除去する。これにより、図１２（ｆ）のように、基材２５上にＳＯＧ層２１の凸部が残る。
【０１０８】
次に、図１２（ｇ）のように、図１２（ｆ）のシリコン基材２５に対しＳＯＧ層２１をマスクとしてエッチング処理を行うことでシリコン基材２５を加工し、ＳＯＧ層２１の残部があるが、さらにエッチング加工を行うことで、図１２（ｆ）のように、樹脂層１２の微細凹凸構造１７に対応した微細凹凸構造２８をシリコン基材２５に形成した３代目型２９を得る。
【０１０９】
上述のようにして、微細凹凸構造２８が基材２５に形成された転写型１１の３代目型２９を得ることができる。
【０１１０】
なお、第５例では、基材１３を樹脂から構成し、図１２（ｄ）の離型工程を省略し、図１２（ｅ）の樹脂除去工程で基材１３と樹脂層１２とを一体に除去するようにしてもよい。
【０１１１】
また、図１２の方法によれば、基材２５に微細凹凸構造２８を形成するので、図１２による方法は、ナノインプリントリソグラフィ方法の１つとして実行可能である。
【０１１２】
本実施形態の型複製方法によれば、転写型１１や基材１３の平面性によらず、基材側の全面に転写型１１の微細凹凸構造１０を転写でき、転写の面内均一性及び残膜厚の面内分布の均一性を実現でき、被転写材層の精度が向上するので、転写型を精度よく複製することができる。また、転写型（１代目）は、その作製にコストがかかり、高価であるが、精度のよい複製型（２代目、３代目）を低コストで作製することができる。
【実施例】
【０１１３】
以下、本発明を実施例によりさらに具体的に説明するが、本発明はこれらの実施例に限定されるものではない。【０１１４】
（実施例１）
転写型材料はシリコンウエハ（４インチ、厚さ０．５２５ｍｍ、平面度ＰＶ＝５μｍ（有効径５０ｍｍ））を用いた。転写型に電子ビーム描画によってレジストマスクを作製し、ドライエッチングによって、周期的に微細な凹凸のある微細形状を掘り込んだ。この微細形状は構造周期６２０ｎｍ、ホール径３１０ｎｍ、構造深さ２００ｎｍのホールアレイ構造である。【０１１５】
この転写型に被転写材としてアクリル系紫外線硬化性樹脂（東洋合成工業製ＰＡＫ０２）をスピンコート法で塗布した（３０００ｒｐｍ、６０秒）。その後、窒素雰囲気下で、ピーク波長３６５ｎｍの紫外線を１分間照射することで紫外線硬化性樹脂を硬化させた。この被転写材表面にＵＶオゾン処理（ＵＶ光源：低圧水銀ランプ、処理時間：２分）を行うことで被転写材表面を活性化（−ＯＨ配向）した。この被転写材に基材として石英ガラス（３インチ、厚さ０．６ｍｍ、平面度ＰＶ２μｍ（有効径５０ｍｍ））を貼り合わせ、自己吸着力（分子間力）によって全面を密着させた。その後、基材への密着性向上のために加熱処理（１２０℃、２０秒）を行った。その後、室温まで冷却し離型を行うことで、図１３のように基材表面に微細形状を持つ被転写材を転写することができた。図１３に、実施例１で被転写材を転写した基材表面の微細形状の走査型電子顕微鏡写真を示す。【０１１６】
（変形例１）
実施例１の変形例として、転写型材料として石英ガラスやパイレックス（登録商標）ガラスなどその他のガラス、ＳＯＧ（スピンオングラス）、また、その複合材料（ガラスの上にＳＯＧが塗布されたもの）を用いた場合でも、実施例１と同様に転写できた。【０１１７】
また、被転写材料として、ＥＢ（電子ビーム）レジスト、フォトレジスト、熱硬化性樹脂、熱可塑性樹脂を用いた場合でも同様に転写が可能であった。【０１１８】
また、表面活性化処理として、エキシマランプ処理（２分）もしくは酸素アッシング（ＩＣＰエッチング装置５Ｐａ、１５０Ｗ、３０ｓｃｃｍ、１分）もしくはアルカリ＋アルコール洗浄（０．１％ＮａＯＨ浸漬５分、ＩＰＡ浸漬１分）のいずれの処理を行った場合でも同様に転写できた。さらに、上記の表面活性化処理の後に窒素プラズマ処理（ＩＣＰエッチング装置、５Ｐａ、１５０Ｗ、３０秒ｃｍ、１分）を行うことで、さらに接着性を向上することも可能であった。【０１１９】
（実施例２）
転写型材料はシリコンウエハ（４インチ、厚さ０．５２５ｍｍ、平面度ＰＶ＝５μｍ（有効径５０ｍｍ））を用いた。転写型に電子ビーム描画によってレジストマスクを作製し、ドライエッチングによって微細形状を掘り込んだ。この微細形状は構造周期６２０ｎｍ、ホール径３１０ｎｍ、構造深さ２００ｎｍのホールアレイ構造である。【０１２０】
この転写型に被転写材としてアクリル系紫外線硬化性樹脂（東洋合成工業製ＰＡＫ０２）をスピンコート法で塗布した（３０００ｒｐｍ、６０秒）。その後、窒素雰囲気下で、ピーク波長３６５ｎｍの紫外線を１分間照射することで紫外線硬化性樹脂を硬化させた。基材としてポリイミド樹脂基材（３インチ、厚さ０．６ｍｍ、平面度ＰＶ５μｍ（有効径５０ｍｍ））を使用した。この基材と被転写材表面にＵＶオゾン処理（ＵＶ光源：低圧水銀ランプ、処理時間：２分）を行うことで基材及び被転写材表面を活性化（−ＯＨ配向）した。基材と被転写材を自己吸着力（分子間力）によって全面を密着させた。その後、基材への密着性向上のために加熱処理（１２０℃、２０秒）を行った。その後、室温まで冷却し離型を行うことで、基材表面に微細形状を持つ被転写材を転写できた。【０１２１】
（変形例２）
実施例２の変形例として、転写型材料として石英ガラスやパイレックス（登録商標）ガラスなどその他のガラス、ＳＯＧ（スピンオングラス）、またその複合材料（ガラスの上にＳＯＧが塗布されたもの）を用いた場合でも実施例２と同様に転写できた。【０１２２】
また、表面活性化処理として、エキシマランプ処理（２分）もしくは酸素アッシング（ＩＣＰエッチング装置５Ｐａ、１５０Ｗ、３０ｓｃｃｍ、１分）もしくはアルカリ＋アルコール洗浄（０．１％ＮａＯＨ浸漬５分、ＩＰＡ浸漬１分）のいずれの処理を行った場合でも同様に転写できた。さらに、上記の表面活性化処理の後に窒素プラズマ処理（ＩＣＰエッチング装置、５Ｐａ、１５０Ｗ、３０秒ｃｍ、１分）を行うことでさらに接着性を向上することも可能であった。【０１２３】
（実施例３）
転写型材料は樹脂（石英上のアクリル系紫外線硬化性樹脂に微細形状を形成したもの）を用いた。この転写型に被転写材としてアクリル系紫外線硬化性樹脂（東洋合成工業製ＰＡＫ０２）をスピンコート法で塗布した（３０００ｒｐｍ、６０秒）。その後、窒素雰囲気下で、ピーク波長３６５ｎｍの紫外線を１分間照射することで紫外線硬化性樹脂を硬化させた。この被転写材表面にＵＶオゾン処理（ＵＶ光源：低圧水銀ランプ、処理時間：２分）を行うことで被転写材表面を活性化（−ＯＨ配向）した。これに石英ガラス（３インチ、厚さ０．６ｍｍ、平面度ＰＶ２μｍ（有効径５０ｍｍ））を貼り合わせ、自己吸着力（分子間力）によって全面を密着させた。その後、基材への密着性向上のために加熱処理（１２０℃、２０秒）を行った。その後、室温まで冷却し離型を行うことで基材表面に微細形状を持つ被転写材を転写できた。【０１２４】
（変形例３）
実施例３の変形例として転写型材料はＥＢレジスト、フォトレジスト、熱硬化性樹脂、熱可塑性樹脂を用いた場合でも、実施例３と同様に転写できた。【０１２５】
また、転写型材料として射出成形によって作製したポリカーボネート製のものを使用しても同様に転写できた。【０１２６】
また、被転写材はＥＢレジスト、フォトレジスト、熱硬化性樹脂、熱可塑性樹脂でも同様に転写できた。【０１２７】
また、表面活性化処理として、エキシマランプ処理（２分）もしくは酸素アッシング（ＩＣＰエッチング装置５Ｐａ、１５０Ｗ、３０ｓｃｃｍ、１分）のいずれの処理を用いた場合でも同様に転写できた。上記の表面活性化処理の後に窒素プラズマ処理（ＩＣＰエッチング装置、５Ｐａ、１５０Ｗ、３０秒ｃｍ、１分）を行うことでさらに接着性を向上することも可能であった。【０１２８】
さらに、基材としてパイレックス（登録商標）ガラスなどのその他のガラス、ＳＯＧ、シリコン、またその複合材料（ガラスの上にＳＯＧが塗布されたもの）を用いた場合でも同様に転写できた。【０１２９】
（実施例４）
転写型材料は樹脂（石英上のアクリル系紫外線硬化性樹脂に微細形状を形成したもの）を用いた。この転写型に被転写材としてアクリル系紫外線硬化性樹脂（東洋合成工業製ＰＡＫ０２）をスピンコート法で塗布した（３０００ｒｐｍ、６０秒）。その後、窒素雰囲気下で、ピーク波長３６５ｎｍの紫外線を１分間照射することで紫外線硬化性樹脂を硬化させた。基材としてポリイミド樹脂（３インチ、厚さ０．６ｍｍ、平面度ＰＶ５μｍ（有効径５０ｍｍ））を用いた。この基材と被転写材表面にＵＶオゾン処理（ＵＶ光源：低圧水銀ランプ、処理時間：２分）を行うことで基材と被転写材表面を活性化（−ＯＨ配向）した。基材と被転写材を自己吸着力（分子間力）によって全面を密着させた。その後、基材への密着性向上のために加熱処理（１２０℃、２０秒）を行った。その後、室温まで冷却し離型を行うことで基材表面に微細形状を持つ被転写材を転写できた。【０１３０】
（変形例４）
実施例４の変形例として転写型材料はＥＢレジスト、フォトレジスト、熱硬化性樹脂、熱可塑性樹脂を用いた場合でも同様に転写できた。【０１３１】
また、転写型材料として射出成形によって作製したポリカーボネート製のものを使用しても同様に転写できた。【０１３２】
また、被転写材はＥＢレジスト、フォトレジスト、熱硬化性樹脂、熱可塑性樹脂でも同様に転写できた。【０１３３】
さらに、表面活性化処理として、エキシマランプ処理（２分）もしくは酸素アッシング（ＩＣＰエッチング装置５Ｐａ、１５０Ｗ、３０ｓｃｃｍ、１分）のいずれの処理でも同様に転写できた。【０１３４】
（実施例５）
転写型材料は樹脂（石英上のアクリル系紫外線硬化性樹脂に微細形状を形成したもの）を用いた。この転写型に被転写材としてＳＯＧ（東京応化工業製ＯＣＤ  Ｔ−１２）をスピンコート法で塗布した（６０００ｒｐｍ、３０秒）。この被転写材表面にＵＶオゾン処理（ＵＶ光源：低圧水銀ランプ、処理時間：２分）を行うことで被転写材表面を活性化（−ＯＨ配向）した。これに石英ガラス（３インチ、厚さ０．６ｍｍ、平面度ＰＶ２μｍ（有効径５０ｍｍ））を貼り合わせ、自己吸着力（分子間力）によって全面を密着させた。その後、基材への密着性向上のために加熱処理（１２０℃、２０秒）を行った。その後、室温まで冷却し離型を行うことで基材表面に微細形状を持つ被転写材を転写できた。なお、本実施例で使用したＳＯＧはスピンコート処理後ただちに溶媒が揮発し硬化が完了する。溶媒が揮発し難いＳＯＧを用いた場合はベイク処理を行うことで溶媒揮発を行って硬化させてもよい。【０１３５】
（変形例５）
実施例５の変形例として転写型材料はＥＢレジスト、フォトレジスト、熱硬化性樹脂、熱可塑性樹脂を用いた場合でも同様に転写できた。【０１３６】
また、転写型材料として射出成形によって作製したポリカーボネート製のものを使用しても同様に転写できた。【０１３７】
また、表面活性化処理として、エキシマランプ処理（２分）もしくは酸素アッシング（ＩＣＰエッチング装置５Ｐａ、１５０Ｗ、３０ｓｃｃｍ、１分）のいずれの処理でも同様に転写できた。さらに上記の表面活性化処理の後に窒素プラズマ処理（ＩＣＰエッチング装置、５Ｐａ、１５０Ｗ、３０秒ｃｍ、１分）を行うことでさらに接着性を向上することも可能であった。【０１３８】
さらに、基材としてはパイレックス（登録商標）ガラスなどのその他のガラス、ＳＯＧ、シリコンまたその複合材料（ガラスの上にＳＯＧが塗布されたもの）を用いても同様に転写できた。【０１３９】
（実施例６）
転写型材料は樹脂（石英上のアクリル系紫外線硬化性樹脂に微細形状を形成したもの）を用いた。この転写型に被転写材としてＳＯＧ（東京応化工業製ＯＣＤ  Ｔ−１２）をスピンコート法で塗布した（６０００ｒｐｍ、３０秒）。基材材料としてポリイミド樹脂基材（３インチ、厚さ０．６ｍｍ、平面度ＰＶ５μｍ（有効径５０ｍｍ））を用いた。被転写材表面と基材表面にＵＶオゾン処理（ＵＶ光源：低圧水銀ランプ、処理時間：２分）を行うことで被転写材表面と基材表面を活性化（−ＯＨ配向）した。基材と被転写材を自己吸着力（分子間力）によって全面を密着させた。その後、基材への密着性向上のために加熱処理（１２０℃、２０秒）を行った。その後、室温まで冷却し離型を行うことで基材表面に微細形状を持つ被転写材を転写できた。【０１４０】
（変形例６）
実施例６の変形例として転写型材料はＥＢレジスト、フォトレジスト、熱硬化性樹脂、熱可塑性樹脂を用いた場合でも同様に転写できた。【０１４１】
また、転写型材料として射出成形によって作製したポリカーボネート製のものを使用しても同様に転写できた。【０１４２】
また、表面活性化処理として、エキシマランプ処理（２分）もしくは酸素アッシング（ＩＣＰエッチング装置５Ｐａ、１５０Ｗ、３０ｓｃｃｍ、１分）のいずれの処理でも同様に転写できた。さらに上記の表面活性化処理の後に窒素プラズマ処理（ＩＣＰエッチング装置、５Ｐａ、１５０Ｗ、３０秒ｃｍ、１分）を行うことでさらに接着性を向上することも可能であった。【０１４３】
（実施例７）
転写型材料は樹脂（石英上のアクリル系紫外線硬化性樹脂に微細形状を形成したもの）を用いた。この転写型に被転写材としてＳＯＧ（東京応化工業製ＯＣＤ  Ｔ−１２）をスピンコート法で塗布した（６０００ｒｐｍ、３０秒）。基材材料として石英ガラス（３インチ、厚さ０．６ｍｍ、平面度ＰＶ＝２μｍ（有効径５０ｍｍ））を用いた。この基材材料表面と被転写材料表面にプライマー処理（信越化学ＫＢＭ５０３、３０００ｒｐｍ、３０秒スピンコート→１００℃、１分間熱処理）を施した。基材と被転写材を自己吸着力（分子間力）によって全面を密着させた。その後、基材への密着性向上のために加熱処理（１２０℃、２０秒）を行った。その後、室温まで冷却し離型を行うことで基材表面に微細形状を持つ被転写材を転写できた。【０１４４】
（変形例７）
実施例７の変形例として転写型材料はＥＢレジスト、フォトレジスト、熱硬化性樹脂、熱可塑性樹脂を用いた場合でも同様に転写できた。【０１４５】
また、転写型材料として射出成形によって作製したポリカーボネート製のものを使用しても同様に転写できた。【０１４６】
また、基材としてはパイレックス（登録商標）ガラスなどのその他のガラス、ＳＯＧ、シリコンまたその複合材料（ガラスの上にＳＯＧが塗布されたもの）でも同様に転写できた。【０１４７】
（実施例８）
実施例８は、プロセスを２回繰り返すことで転写型を複製したものである。転写型材料はシリコンウエハ（４インチ、厚さ０．５２５ｍｍ、平面度ＰＶ＝５μｍ（有効径５０ｍｍ））を用いた。転写型に電子ビーム描画によってレジストマスクを作製し、ドライエッチングによって微細形状を掘り込んだ。この微細形状は構造周期６２０ｎｍ、ホール径３１０ｎｍ、構造深さ２００ｎｍのホールアレイ構造である。この転写型に被転写材としてアクリル系紫外線硬化性樹脂（東洋合成工業製ＰＡＫ０２）をスピンコート法で塗布した（３０００ｒｐｍ、６０秒）。その後、窒素雰囲気下で、ピーク波長３６５ｎｍの紫外線を１分間照射することで紫外線硬化性樹脂を硬化させた。この被転写材表面にＵＶオゾン処理（ＵＶ光源：低圧水銀ランプ、処理時間：２分）を行うことで被転写材表面を活性化（−ＯＨ配向）した。これに石英ガラス（３インチ、厚さ０．６ｍｍ、平面度ＰＶ＝２μｍ（有効径５０ｍｍ））を貼り合わせ、自己吸着力（分子間力）によって全面を密着させた。その後、基材への密着性向上のために加熱処理（１２０℃、２０秒）を行った。その後、室温まで冷却し離型を行うことで基材表面に微細形状を持つ被転写材を転写した。【０１４８】
この石英上に転写された樹脂の構造を第２の転写型として用い、第２の被転写材としてはＳＯＧ（東京応化工業製ＯＣＤ  Ｔ−１２）を用い、第２の転写型にスピンコート法で塗布した（６０００ｒｐｍ、３０秒）。第２の基材として石英ガラス（３インチ、厚さ０．６ｍｍ、平面度ＰＶ＝２μｍ（有効径５０ｍｍ））を用い、第２の被転写材と自己吸着力（分子間力）によって全面を密着させた。その後、基材への密着性向上のために加熱処理（１２０℃、２０秒）を行った。その後、室温まで冷却し離型を行うことで基材表面に微細形状を持つ被転写材を転写することで、図１４のように、転写型の微細形状を転写した型を複製し、転写型の３代目型を得ることができた。図１４に、実施例２で転写型から複製した型表面の微細形状の走査型電子顕微鏡写真を示す。【０１４９】
（実施例９）
実施例９はナノインプリントリソグラフィへの応用である。転写型材料はシリコンウエハ（４インチ、厚さ０．５２５ｍｍ、平面度ＰＶ＝５μｍ（有効径５０ｍｍ））を用いた。転写型に電子ビーム描画によってレジストマスクを作製し、ドライエッチングによって微細形状を掘り込んだ。微細形状は構造周期６２０ｎｍ、ホール径３１０ｎｍ、構造深さ２００ｎｍのホールアレイ構造である。この転写型に被転写材としてアクリル系紫外線硬化性樹脂（東洋合成工業製ＰＡＫ０２）をスピンコート法で塗布した（３０００ｒｐｍ、６０秒）。その後、窒素雰囲気下で、ピーク波長３６５ｎｍの紫外線を１分間照射することで紫外線硬化性樹脂を硬化させた。この手法で転写型上に被転写材が約１μｍ成膜された。この被転写材表面に酸素アッシング処理を４分間行うことで、樹脂の厚みを５０ｎｍと薄膜化するとともに表面を活性化させた。これに石英ガラス（３インチ、厚さ０．６ｍｍ、平面度ＰＶ＝２μｍ（有効径５０ｍｍ））を貼り合わせ、自己吸着力（分子間力）によって全面を密着させた。その後、基材への密着性向上のために加熱処理（１２０℃、２０秒）を行った。その後、室温まで冷却し離型を行うことで基材表面に微細形状を持つ被転写材を転写した。【０１５０】
この石英上の被転写材を再び酸素アッシング１０秒行うことで被転写材の残膜を除去し、石英を露出させた。石英について被転写材をマスクとしてドライエッチング（ＩＣＰエッチング装置、ＣＨＦ３ガス、１分）を行うことで石英に微細形状を掘りこんだ。この微細形状は構造周期６２０ｎｍ、ピラー径３１０ｎｍ、構造深さ２００ｎｍであった。【０１５１】
（変形例８）
上記実施例１〜９及び変形例１〜７では接着性を増強する為に自己吸着後に加熱処理を行っているが、所定時間放置（１２時間）することでも同様に転写できた。【０１５２】
（変形例９）
上記実施例１〜９及び変形例１〜７では接着性を増強する為に自己吸着後に加熱処理を行っているが、加圧処理（４ＭＰａ、１分）することでも同様に転写できた。【０１５３】
（変形例１０）
上記実施例１〜９及び変形例１〜７では接着性を増強する為に自己吸着後に加熱処理を行っているが、静電処理（基板間に１０００Ｖ印加、３０秒）することでも同様に転写できた。【０１５４】
（変形例１１）
上記実施例１〜９及び変形例１〜１０では自己吸着させる基材と被転写材層の互いの面は分子間力によって変形できる程度の剛性であることが好ましいが、互いの面がテンパックスガラス基板の場合、外形と厚さを変えて実験した結果、表１のような結果となった。基材と被転写材層の外径と厚さの組み合わせは、表１の吸着できる範囲（○で示す）であることが好ましい。【０１５５】
【表１】
0005633744.tif 000002
【０１５６】
（実施例１０）
上記実施例及び変形例では常温常圧の状態で基材と被転写材との貼り合わせを行ったが、本実施例では基本的な条件を実施例１と同様にし、貼り合わせ工程において気泡をはらむ可能性をなくし、歩留まりを向上させるために１０Ｐａの真空チャンバ内において常温で貼り合わせ、自己吸着力（分子間力）によって全面を密着させた。その後、大気圧下で基材への密着性向上のために加熱処理（１２０℃、２０秒）を行った。その後、室温まで冷却し離型を行うことで基材表面に微細形状を持つ被転写材を転写することができた。【０１５７】
（実施例１１）
本実施例では基本的な条件を実施例１と同様にし、転写材の形成方法を蒸着とした。転写型に被転写材層としてＰＭＭＡ（ポリメタクリレート）を真空蒸着によって２００ｎｍ成膜した。これ以外の工程は、実施例１と同様にして基材表面に微細形状を持つ被転写材を転写することができた。【０１５８】
以上のように本発明を実施するための形態及び実施例・変形例について説明したが、本発明はこれらに限定されるものではなく、本発明の技術的思想の範囲内で各種の変形が可能である。例えば、転写型に被転写材層を蒸着、蒸着重合、ＣＶＤまたはスパッタリングにより形成するようにしてもよいが、被転写材の材料としては、樹脂以外の材料も使用可能である。また、蒸着、蒸着重合、ＣＶＤまたはスパッタリングにより被転写材層を形成した場合、転写型の微細構造の影響により被転写材層の表面に凹みが現れることもあるが、かかる凹みが生じても図３で説明したような被転写材層と基材との自己吸着作用が発揮される範囲内であれば問題はない。【０１５９】
また、材料によっては溶剤揮発によって硬化処理を行うことができる。フォトレジスト、電子線レジスト、ＳＯＧは溶剤揮発によって硬化が進行する。例えば、電子線レジストであるＺＥＰ５２０Ａ（日本ゼオン）はポリスチレン系共重合物のアニソール溶液であり、これをスピンコートによって塗布した後、加熱処理によって溶剤を揮発することによって硬化した薄膜を得ることができる。例えば、無機ＳＯＧであるＯＣＤ  Ｔ−１２（東京応化工業）はハイドロシロキサンポリマーのプロピレングリコールジメチルエーテル溶液であり、これをスピンコートによって塗布した後、溶剤を揮発することによって硬化した薄膜を得ることができる（実際は溶媒が飛びやすいので塗布したら直ちに溶媒が揮発して硬化している）。また、紫外線硬化性樹脂、熱硬化性樹脂は硬化前の主成分が重合物の前駆体の場合は、それぞれ紫外線照射、熱処理のみによって硬化する。薄膜を形成したい用途では紫外線硬化性樹脂、熱硬化性樹脂を溶剤で希釈して使用する。この場合はスピンコート後、加熱処理によって溶剤を揮発させ、その後、紫外線硬化処理、熱硬化処理をそれぞれ行う。例えば、紫外線硬化性樹脂であるＰＡＫ−０１（東洋合成工業）はアクリル樹脂の前駆体であり、種々の希釈率のものが市販されている。これらはスピンコートによって塗布した後、溶剤を揮発させ、紫外線を照射することによって硬化した薄膜を得ることができる。【０１６０】
また、実施例１０のように基材と被転写材との貼り合わせ工程を真空チャンバ内において減圧状態で行う場合、加熱工程、離型工程を真空チャンバ内で、減圧状態で行ってもよい。
【産業上の利用可能性】
【０１６１】
本発明の基材作製方法により、転写型の型構造を転写した基材を転写精度よく作製でき、目的に応じた各種の微細凹凸型構造を形成した基材を低コストで製造することができる。かかる基材を用いて、ハードディスク等のパターンドメディアやディスクリートメデア、光ディスク、マイクロレンズアレイ、グレーティングレンズ、回折格子等を精度よく製造することができ、また、ナノインプリントリソグラフィ方法及び転写型の複製方法を精度よく実行できる。
【符号の説明】
【０１６２】
１０  微細凹凸構造
１１  転写型
１２  樹脂層、被転写材層
１３  基材
１４  残膜
１５  基材
１７、１９、２３、２６、２８  微細凹凸構造
２０  基材
２１  ＳＯＧ層、被転写材層
２２、２５  基材
【図１】
0005633744.tif 000003
【図２】
0005633744.tif 000004
【図３】
0005633744.tif 000005
【図４】
0005633744.tif 000006
【図５】
0005633744.tif 000007
【図６】
0005633744.tif 000008
【図７】
0005633744.tif 000009
【図８】
0005633744.tif 000010
【図９】
0005633744.tif 000011
【図１０】
0005633744.tif 000012
【図１１】
0005633744.tif 000013
【図１２】
0005633744.tif 000014
【図１３】
0005633744.tif 000015
【図１４】
0005633744.tif 000016
【図１５】
0005633744.tif 000017
【図１６】
0005633744.tif 000018